СПОСОБ ПОЛУЧЕНИЯ РЕЗИНОВОЙ СМЕСИ ДЛЯ БЕГОВОЙ ДОРОЖКИ ПРОТЕКТОРА

1. Способ получения резиновой смеси для беговой дорожки протектора, который включает следующие стадии:
смешивания концентрата эластомера, заключающегося в смешении от 20 до 150 частей по массе диоксида кремния (В), от 1 до 30 частей по массе силанового сочетающего агента (С) и соединения, облегчающего взаимодействие диоксида кремния и силанового сочетающего агента (D), со 100 частями по массе эластомерного компонента (А), содержащего, по меньшей мере, один натуральный каучук и синтетические эластомеры на основе диенов; и
окончательного перемешивания, заключающегося в смешивании концентрата эластомера, полученного на стадии смешения концентрата эластомера, вулканизирующего агента и ускорителя вулканизации.
2. Способ по п.1, в котором силановый сочетающий агент - компонент (С) представляет собой, по меньшей мере, одно соединение, которое выбирают из группы, состоящей из соединений, представленных следующими общими формулами (I) - (V):
1
2
3
в которой множество заместителей R могут представлять собой одинаковые группы или различные группы, причем каждая представляет собой линейную, циклическую или разветвленную алкильную группу, имеющую от 1 до 8 атомов углерода или линейную, или разветвленную алкоксиалкильную группу, имеющую от 2 до 8 атомов углерода; множество заместителей R могут представлять собой одинаковые группы или различные группы, причем каждая представляет собой линейную, циклическую или разветвленную алкильную группу, имеющую от 1 до 8 атомов углерода; множество заместителей Rмогут представлять собой одинаковые группы или различные группы, причем каждая представляет собой линейную или разветвленную алкиленовую группу, имеющую от 1 до 8 атомов углерода, а представляет собой число от 2 до 6 в качестве среднего значения, а р и r могут означать одинаковые или различные числа, причем каждое представляет собой число от 0 до 3 в качестве среднего значения, за исключением случаев, в которых как р, так и r означают 3.
4
в которой R означает атом или одновалентную группу, выбранную из
9
9
9
10
9
10
9
10
9
10
9
10
11
9
10
11
5
4
6
4
5
12
12
7
8
;
h
j
0,5
-Cl, -Br, RO-, RC(=O)O- RRC=NO-, RRCNO-, RRN- и -(OSiRR)(OSiRRR) (R, R и Rозначают одинаковый атом или группу или различные атомы или группы, причем каждый представляет собой атом водорода или одновалентную углеводородную группу, имеющую от 1 до 18 атомов углерода, и h представляет собой число от 1 до 4 в качестве среднего значения); заместитель R представляет собой атом или группу, представленную как R, атом водорода или одновалентную углеводородную группу, имеющую от 1 до 18 атомов углерода; R означает атом или группу, представленную как R или R, атом водорода или -[O(RO)] (R означает алкиленовую группу, имеющую от 1 до 18 атомов углерода, и j означает целое число от 1 до 4); R означает двухвалентную углеводородную группу, имеющую от 1 до 18 атомов углерода; R представляет собой одновалентную углеводородную группу, имеющую от 1 до 18 атомов углерода, а х, y и z означают числа, которые удовлетворяют соотношениям x+y+2z=3, 0≤x≤3, 0≤y≤2 и 0≤z≤1;
13
14
15
16
17
18
19
m1
в которой множество заместителей R может представлять собой одинаковые группы или различные группы, причем каждая представляет собой линейную, циклическую или разветвленную алкильную группу, имеющую от 1 до 8 атомов углерода или линейную или разветвленную алкоксиалкильную группу, имеющую от 2 до 8 атомов углерода; множество заместителей R может представлять собой одинаковые группы или различные группы, причем каждая представляет собой линейную, циклическую или разветвленную алкильную группу, имеющую от 1 до 8 атомов углерода; множество заместителей R может представлять собой одинаковые группы или различные группы, причем каждая представляет собой линейную или разветвленную алкиленовую группу, имеющую от 1 до 8 атомов углерода; R означает двухвалентную группу, представленную одной из групп (-S-R-S-), (-R-S-R-) и
20
21
22-
17
22
m2
m3
(-R-S-R-S-R) (заместители R-R представляют собой одинаковые группы или различные группы, причем каждый представляет собой двухвалентную углеводородную группу, двухвалентную ароматическую группу или двухвалентную органическую группу, имеющую гетероатомы, отличающиеся от серы и кислорода, каждый из которых имеет от 1 до 20 атомов углерода, a m1, m2 и m3 представляют собой одинаковые или различные числа, причем каждый представляет собой число от 1 или больше и меньше, чем 4 в качестве среднего значения); k может представлять собой одинаковые или различные числа, причем каждое представляет собой число от 1 до 6 в качестве среднего значения, a s и t могут представлять собой одинаковые или различные числа, причем каждое представляет собой число от 0 до 3 в качестве среднего значения, за исключением случаев, в которых как s, так и t означают 3;
23
24
25
24
26
27
a
b
c
a
a
a
b
a
b
a
a
b
A
B
c
A
B
c
m4
0
5
0,5
0,5
0
5
U
V
w
U
V
W
в которой R представляет собой линейную, циклическую или разветвленную алкильную группу или алкоксильную группу, имеющую от 1 до 8 атомов углерода; R означает линейную, циклическую или разветвленную алкоксильную группу, имеющую от 1 до 8 атомов углерода, или группу -O-(Y-O)-X (Y означает линейную, циклическую или разветвленную насыщенную или ненасыщенную двухвалентную углеводородную группу, имеющую от 1 до 20 атомов углерода, X означает линейную, циклическую или разветвленную алкильную группу, имеющую от 1 до 9 атомов углерода, и m4 представляет собой число от 1 до 40); R представляет собой линейную, циклическую или разветвленную алкильную группу, имеющую от 1 до 8 атомов углерода, или группу, представленную как R; радикал R представляет собой линейную, циклическую или разветвленную насыщенную или ненасыщенную алкиленовую группу, циклоалкиленовую группу, циклоалкилалкиленовую группу, алкениленовую группу, ариленовую группу или аралкиленовую групп, причем каждая группа имеет от 1 до 12 атомов углерода; и в которой радикал R представляет собой линейную, циклическую или разветвленную алкильную группу, имеющую от 1 до 20 атомов углерода; множество заместителей G может представлять собой одинаковые группы или различные группы, причем каждая представляет собой алкандиильную группу или алкендиильную группу, имеющую от 1 до 9 атомов углерода; множество заместителей Z может представлять собой одинаковые группы или различные группы, причем каждая представляет собой группу, которая может быть связана с двумя атомами кремния и которую выбирают из [-О-],, [-O-G-] и [-O-G-О]; множество заместителей Z может представлять собой одинаковые группы или различные группы, причем каждая представляет собой группу, которая может быть связана с двумя атомами кремния и является функциональной группой, представленной как [-O-G-O-],; множество заместителей Z может представлять собой одинаковые группы или различные группы, причем каждая представляет собой группу, которая может быть связана с двумя атомами кремния и является функциональной группой, представленной как -Cl, -Br, -OR, RC(C=O)O-, RRC=NO-, RRN-, R- или HO-G-O-(G имеет указанное выше значение), а радикалы R и R представляют собой одинаковые группы или различные группы, причем каждый представляет собой линейную, циклическую или разветвленную алкильную группу, имеющую от 1 до 20 атомов углерода, m, n, u, v и w могут представлять собой одинаковые или различные числа означают числа, которые удовлетворяют соотношениям: 1≤m≤20, 0≤n≤20, 0≤u≤3, 0≤v≤2, 0<w≤1 и (u/2)+v+2w=2 или 3; когда имеется множество фрагментов A, Z ,Z  и Z , в этом множестве фрагменты А могут быть одинаковыми или отличаться друг от друга; когда имеется множество фрагментов В, Z , Z  и Z , в этом множестве фрагменты В могут быть одинаковыми или отличаться друг от друга.
3. Способ по п.1, в котором силановый сочетающий агент, представленный общей формулой (V) - компонента (С), представляет собой силановый сочетающий агент, представленный одной из формул (VIII):
(IX):
и формулой (X):
в которых множество групп L, каждая независимо представляет собой алкандиильную группу или алкендиильную группу, имеющую от 1 до 9 атомов углерода, x=m, и y=n.
4. Способ по любому из пп.1-3, в котором соединение, облегчающее взаимодействие диоксида кремния и силанового сочетающего агента - компонента (D), представляет собой основный ускоритель вулканизации, причем смешивают от 0,7 до 2,5 частей по массе основного ускорителя вулканизации на 100 частей по массе эластомерного компонента (А) на стадии смешения концентрата эластомера.
5. Способ по п.4, в котором основный ускоритель вулканизации представляет собой дифенилгуанидин.
6. Способ по любому из пп.1-3, в котором соединение, облегчающее взаимодействие диоксида кремния и силанового сочетающего агента - компонента (D), представляет собой соединение третичного амина, представленное следующей общей формулой (VI):
28
29
30
в которой заместители R, R и R могут представлять собой одинаковые группы или различные группы и каждый представляет собой метильную группу, алкильную группу, имеющую от 2 до 36 атомов углерода, алкенильную группу, имеющую от 8 до 36 атомов углерода, циклогексильную группу и бензильную группу; причем смешивают от 2 до 10 частей по массе соединения третичного амина на 100 частей по массе эластомерного компонента (А) на стадии смешения концентрата эластомера.
7. Способ по п.6, в котором соединение третичного амина, представленное общей формулой (VI), имеет молекулярную массу 180 или больше.
28
29
30
8. Способ по п.5, в котором соединение третичного амина, представленное общей формулой (VI), представляет собой диметилалкидамин, представленный общей формулой (VI), в которой каждый радикал R и R означает метильную групп, и Rпредставляет собой алкильную группу, имеющую от 12 до 36 атомов углерода.
9. Способ по любому из пп.1-3, в котором соединение, облегчающее взаимодействие диоксида кремния и силанового сочетающего агента - компонента (D), представляет собой гидрат неорганической соли, причем смешивают от 1 до 10 частей по массе гидрата неорганической соли на 100 частей по массе эластомерного компонента (А) на стадии смешения концентрата эластомера.
10. Способ по п.9, в котором гидрат неорганической соли представляет собой гидрат бората натрия.
11. Способ по любому из пп.1-3, в котором соединение, облегчающее взаимодействие диоксида кремния и силанового сочетающего агента - компонента (D), представляет собой 1,2-бензолдиол, причем смешивают от 0,3 до 4 частей по массе 1,2-бензолдиола на 100 частей по массе эластомерного компонента (А) на стадии смешения концентрата эластомера.
12. Способ по любому из пп.1-3, в котором соединение, облегчающее взаимодействие диоксида кремния и силанового сочетающего агента - компонента (D), представляет собой соединение имидазола, представленное следующей общей формулой (VII):
31
32
33
34
31
32
33
34
в которой R, R, R и R могут означать одинаковые атомы или группы или различные атомы и группы, причем каждый представляет собой атом водорода или одновалентную органическую группу, и две или более группы, представленные как R, R, R и R, могут соединяться между собой с образованием кольца; и смешивают от 0,3 до 4 частей по массе соединения имидазола на 100 частей по массе эластомерного компонента (А) на стадии смешения концентрата эластомера.
13. Способ по любому из пп.1-3, в котором соединение, облегчающее взаимодействие диоксида кремния и силанового сочетающего агента - компонента (D), представляет собой органическую сульфокислоту; и смешивают от 0,3 до 4 частей по массе органической сульфокислоты на 100 частей по массе эластомерного компонента (А) на стадии смешения концентрата эластомера.
14. Способ по любому из пп.1 и 2, в котором соединение, облегчающее взаимодействие диоксида кремния и силанового сочетающего агента - компонента (D), представляет собой воду; и смешивают от 0,5 до 8 частей по массе воды на 100 частей по массе эластомерного компонента (А) на стадии смешения концентрата эластомера.